(57)【特許請求の範囲】
【請求項１】
床面に適用される、アクリル系及び／又はウレタン系水性フロアポリッシュ組成物又は水性塗料、油性塗料のいずれかにより形成されるプライマー層（Ｄ）と、酸化ポリオレフィン、天然ワックス、高級脂肪酸、高級アルコール、高級脂肪酸と高級アルコールとのエステルからなる群から選ばれる一種以上のロウ類を主成分とする乳化分散液（ａ１）、又は（イ）酸価０であるパラフィン及び／又はポリエチレンと（ロ）エチレン−酢酸ビニル共重合体系エマルジョン、アクリル系エマルジョン、ウレタン系エマルジョンからなる群から選ばれる一種以上である樹脂エマルジョンからなる組成物（ａ２）の下塗り剤から形成される下塗り層（Ａ）と、ウレタン系エマルジョンを主成分とするフロアポリッシュ組成物から形成される可はく離性の上塗り層（Ｂ）とが順次積層されてなり、かつその下塗り層（Ａ）がプライマー層（Ｄ）に対しその上塗り層（Ｂ）に対するよりも大きな接着性を形成することから、上塗り層（Ｂ）を剥がす時は下塗り層（Ａ）との界面から剥がれることを特徴とする可はく離性床コーティング。
【請求項２】
上塗り層（Ｂ）上に、さらに仕上げ層（Ｃ）が積層されたことを特徴とする請求項１記載の可はく離性床コーティング。
【請求項３】
仕上げ層（Ｃ）が、アクリル系水性フロアポリッシュ組成物により形成されるものであることを特徴とする請求項２に記載の可はく離性床コーティング。
【請求項４】
床面に予めアクリル系及び／又はウレタン系水性フロアポリッシュ組成物又は水性塗料、油性塗料のいずれかにより形成されるプライマー層（Ｄ）を形成する工程と、
酸化ポリオレフィン、天然ワックス、高級脂肪酸、高級アルコール、高級脂肪酸と高級アルコールとのエステルからなる群から選ばれる一種以上のロウ類を主成分とする乳化分散液（ａ１）、又は（イ）酸価０であるパラフィン及び／又はポリエチレンと（ロ）エチレン−酢酸ビニル共重合体系エマルジョン、アクリル系エマルジョン、ウレタン系エマルジョンからなる群から選ばれる一種以上である樹脂エマルジョンからなる組成物（ａ２）の下塗り剤を塗布し、これを乾燥して下塗り層（Ａ）を形成する工程と、
該下塗り層（Ａ）上に、ウレタン系エマルジョンを主成分とするフロアポリッシュ組成物を塗布し、これを乾燥して可はく離性の上塗り層（Ｂ）を形成する工程とからなり、かつその下塗り層（Ａ）がプライマー層（Ｄ）に対しその上塗り層（Ｂ）に対するよりも大きな接着性を形成することから、上塗り層（Ｂ）を剥がす時は下塗り層（Ａ）との界面から剥がれることを特徴とする可はく離性床コーティングの形成方法。
【請求項５】
上塗り層（Ｂ）上に、さらに仕上げ層（Ｃ）を形成する工程とからなることを特徴とする請求項４に記載の可はく離性床コーティングの形成方法。
【請求項６】
仕上げ層（Ｃ）が、アクリル系水性フロアポリッシュ組成物により形成されるものであることを特徴とする請求項５に記載の可はく離性床コーティングの形成方法。
【発明の詳細な説明】
【技術分野】
【０００１】
本発明は、水性フロアポリッシュを用いた可はく離性床コーティング並びに該コーティングの形成方法に関するものである。
さらに詳しくは、床の美観を長期にわたって維持できる耐久性を有し、はく離剤を使用しなくてもシートとして床から剥がすことができる、水性フロアポリッシュを用いた可はく離性床コーティング並びに該コーティングの形成方法に関するものである。
【背景技術】
【０００２】
百貨店、量販店、スーパーマーケット、オフィスビルなどの床には水性ポリマータイプをその代表とする水性フロアポリッシュが使用されている。この水性フロアポリッシュにより形成されるコーティング層は、艶だし効果等によって美観、清潔感を維持するとともに、汚れの防止、及び床材の摩耗防止などの役割を果たしている。
このコーティング層は、その後人の歩行等によって汚れ、また、砂塵等によって傷つき、日々汚れや傷が蓄積していく。そこで、従来は、これを定期的に、洗剤を用いて洗浄し、その表面層の汚れを取り除き、フロアポリッシュを塗り足す作業をおこない、床面をきれいに保っていた。また、コーティング層の汚れがひどく、深く傷ついている場合等、洗浄ではメンテナンスが困難である場合には、はく離剤を用いてポリッシャーで洗浄し（以下、「はく離洗浄」ということがある。）、コーティング層全部をはく離して、新たにフロアポリッシュを塗布し、再びコーティング層をリフレッシュする作業をおこなう。
【０００３】
このはく離洗浄作業はかなりの労力と時間を要する作業である。また、はく離剤を塗布した床面は非常にすべりやすく、転倒事故を起こすため、作業の安全性上問題があった。さらに、はく離剤は、コーティング層を形成する樹脂皮膜内の架橋結合を壊すためのアルカリ類（アミン類、アンモニア、苛性ソーダ等）、該樹脂皮膜を膨潤させるための有機溶剤（例えば、アルコール系溶剤、グリコール系溶剤）を主成分とし、作業環境の悪化及び建材の劣化の原因となっていた。加えて、フロアポリッシュをはく離洗浄した後の廃水処理は、環境保護の観点から大きな問題となっていた。
【０００４】
そこで、これらの問題を解決するために、床被覆コーティング層（上塗り層）を手で引き剥がすタイプの水性フロアポリッシュ組成物（以下、「可はく離性水性フロアポリッシュ組成物」ということがある。）が、近年、種々検討されるようになった。
この可はく離性水性フロアポリッシュ組成物の一例が、特許文献１に開示されている。
また、塗り床材の分野においても、はく離コーティング（下塗り層）としてラテックスを用い、耐久性コーティング（上塗り層）としてエポキシ樹脂を用い、かつ両者が一体としてはく離される可はく離可能な塗り床材（特許文献２）が知られている。
【０００５】
【特許文献１】特開２００４−２３１８２３号公報
【特許文献２】特開平１１−１９９８０２号公報
【発明の開示】
【発明が解決しようとする課題】
【０００６】
一般に、フロアポリッシュには、床面に適用された場合に人の歩行によって皮膜が剥がれない密着性が要求され、一方リフレッシュのため剥がしたいときには容易に剥がせる剥がし易さが要求され、これらのバランスをとることが非常に重要になる。さらには、ユーザーによって、フロアポリッシュが適用される床材が異なるため、様々な床材に対して適用できる汎用性が求められる。特許文献１に記載のような１液型の可はく離性水性フロアポリッシュ組成物では、様々な床材に対しては適用できず、実用性に乏しい。
また、特許文献２に記載の可はく離性塗り床材は、床面自体の更新の際に、はく離コ−ティング層と耐久性コーティング層とを一体のシートとして引き剥がすことができるものであるが、フロアポリッシュにおいては、比較的頻繁にコーティング層の塗り替えが行われるため、はく離層は床材表面に残ったまま、再度コーティング層を適用できるほうが、施工にかかる手間を削減できるため好ましい。特許文献２にはこの点について触れるところがなく、また水性フロアポリッシュ組成物に要求される性能についても何ら考慮や検討がされていない。
【０００７】
本発明は、コンポジションビニル床タイル、ホモジニアスビニル床タイル、ビニル床シートなどの塩ビ系床材、リノリウム系床材、ゴム系床材、オレフィン系床材、石質系床材、木質系のフローリングやエポキシ系、ウレタン系等の塗り床など多種の床材に適用しても、実用上剥がれることなく、汚れ防止性、耐摩耗性に優れ、長期間床面の美観を保ち、且つ剥がしたい時には容易に剥がせる水性フロアポリッシュを用いた可はく離性床コ−ティング並びにその形成方法を提供するものである。そして、本発明の可はく離性床コ−ティングは、下塗り層（Ａ）は床面と良く密着し上塗り層（Ｂ）に対してよりも大きな接着性を形成することから、上塗り層（Ｂ）を剥がす時は下塗り層（Ａ）との界面から剥がれるため、再度下塗り層（Ａ）を塗布しなくても、そのまま上塗り層（Ｂ）だけを塗布形成すれば、本発明の可はく離性床コ−ティングを再現することができる。
【課題を解決するための手段】
【０００８】
本発明者らは、上記課題を解決すべく鋭意研究した結果、多種の床材に適用可能とするために、特定の組成を有する下塗り層（Ａ）を設け、さらにその上に特定の組成を有する水性フロアポリッシュ組成物を適用した上塗り層（Ｂ）を設けることによって、さらに要すれば仕上げ層（Ｃ）、及びプライマー層（Ｄ）を設けることによって、上記課題を解決することができることを見出し、本発明を完成するに至った。すなわち、本発明は、以下のとおりである。
１．床面に適用される、アクリル系及び／又はウレタン系水性フロアポリッシュ組成物又は水性塗料、油性塗料のいずれかにより形成されるプライマー層（Ｄ）と、酸化ポリオレフィン、天然ワックス、高級脂肪酸、高級アルコール、高級脂肪酸と高級アルコールとのエステルからなる群から選ばれる一種以上のロウ類を主成分とする乳化分散液（ａ１）、又は（イ）酸価０であるパラフィン及び／又はポリエチレンと（ロ）エチレン−酢酸ビニル共重合体系エマルジョン、アクリル系エマルジョン、ウレタン系エマルジョンからなる群から選ばれる一種以上である樹脂エマルジョンからなる組成物（ａ２）の下塗り剤から形成される下塗り層（Ａ）と、ウレタン系エマルジョンを主成分とするフロアポリッシュ組成物から形成される可はく離性の上塗り層（Ｂ）とが順次積層されてなり、かつその下塗り層（Ａ）がプライマー層（Ｄ）に対しその上塗り層（Ｂ）に対するよりも大きな接着性を形成することから、上塗り層（Ｂ）を剥がす時は下塗り層（Ａ）との界面から剥がれることを特徴とする可はく離性床コーティング。
【０００９】
２．上塗り層（Ｂ）上に、さらに仕上げ層（Ｃ）が積層されたことを特徴とする上記１．記載の可はく離性床コーティング。
３．仕上げ層（Ｃ）が、アクリル系水性フロアポリッシュ組成物により形成されるものであることを特徴とする上記２．に記載の可はく離性床コーティング。
【００１０】
４．床面に予めアクリル系及び／又はウレタン系水性フロアポリッシュ組成物又は水性塗料、油性塗料のいずれかにより形成されるプライマー層（Ｄ）を形成する工程と、
酸化ポリオレフィン、天然ワックス、高級脂肪酸、高級アルコール、高級脂肪酸と高級アルコールとのエステルからなる群から選ばれる一種以上のロウ類を主成分とする乳化分散液（ａ１）、又は（イ）酸価０であるパラフィン及び／又はポリエチレンと（ロ）エチレン−酢酸ビニル共重合体系エマルジョン、アクリル系エマルジョン、ウレタン系エマルジョンからなる群から選ばれる一種以上である樹脂エマルジョンからなる組成物（ａ２）の下塗り剤を塗布し、これを乾燥して下塗り層（Ａ）を形成する工程と、
該下塗り層（Ａ）上に、ウレタン系エマルジョンを主成分とするフロアポリッシュ組成物を塗布し、これを乾燥して可はく離性の上塗り層（Ｂ）を形成する工程とからなり、かつその下塗り層（Ａ）がプライマー層（Ｄ）に対しその上塗り層（Ｂ）に対するよりも大きな接着性を形成することから、上塗り層（Ｂ）を剥がす時は下塗り層（Ａ）との界面から剥がれることを特徴とする可はく離性床コーティングの形成方法。
【００１１】
５．上塗り層（Ｂ）上に、さらに仕上げ層（Ｃ）を形成する工程とからなることを特徴とする上記４．に記載の可はく離性床コーティングの形成方法。
６．仕上げ層（Ｃ）が、アクリル系水性フロアポリッシュ組成物により形成されるものであることを特徴とする上記５．に記載の可はく離性床コーティングの形成方法。
【発明の効果】
【００１４】
本発明によれば、以下のような効果が奏せられる。
本発明の可はく離性床コーティング又はその形成方法は、多種の床面に適用しても、上塗り層（Ｂ）が実用上剥がれることなく、優れた汚れ防止性、耐摩耗性を発揮し、長期間床面の美観を保ち、且つ上塗り層（Ｂ）を剥がしたい時には容易に剥がせるという優れた効果を奏する。
また、下塗り層（Ａ）は床材と良く密着し上塗り層（Ｂ）に対してよりも大きな接着性を形成することから、上塗り層（Ｂ）を剥がす時は下塗り層（Ａ）との界面から剥がれるため、再度下塗り層（Ａ）を塗布しなくても、そのまま上塗り層（Ｂ）を塗布すれば、本発明の可はく離性床コーティングを再現することができる。
【００１５】
さらに、上塗り層（Ｂ）に重ねて最表面に仕上げ層（Ｃ）を設けることによって、上塗り層（Ｂ）が容易に剥がせるという性能はそのままに、上塗り層（Ｂ）を保護し、光沢や汚れ防止性、耐摩耗性に優れ、長期間床面の美観を保てるという優れた効果を奏する。つ
まり、容易に剥がせる機能と美粧性機能をそれぞれのコーティング層に分けて付与させるものである。上塗り層（Ｂ）と仕上げ層（Ｃ）の違いは、上塗り層（Ｂ）は容易に剥がせる機能が重要であり、仕上げ層（Ｃ）には光沢や汚れ防止性等の機能が重要である点にある。なお、実施の態様によっては、仕上げ層（Ｃ）を形成した後に、さらに上塗り層（Ｂ）及び仕上げ層（Ｃ）を積層しても何ら差し支えない。
【００１６】
また、床面に予めプライマー層（Ｄ）を設け、その上に下塗り層（Ａ）を適用することによって、常に下塗り層（Ａ）が適用される面が同一のものとなり、床材種による剥がし易さのバラツキがさらに少なくなるという優れた効果を発揮する。例えば、タイルにはタイル同士の繋ぎ目に目地があり、その目地には下塗り剤が塗布されにくく平滑面が形成され難く入り組んだ所が出来やすいため、その後塗布される上塗り剤が入り組んだ所に入り込むため、上塗り層（Ｂ）が剥がれにくく破れることがある。このような場合にプライマー層（Ｄ）を設けることにより、入り組んだ部分が埋まり、下塗り剤が塗布される面が平滑になることにより下塗り層（Ａ）が平坦化し、その結果として上塗り層（Ｂ）を容易に剥がすことができる。このプライマー層（Ｄ）を設けるに当たり、下塗り層（Ａ）は上塗り層（Ｂ）よりもプライマー層（Ｄ）に対してより大きな接着性を発揮できる様に、上記目地や多種床面が有する悪影響を排除できる組成とする必要がある。
【発明を実施するための最良の形態】
【００１７】
以下、本発明の実施の形態を説明する。なお、本発明の実施の形態は、以下に例示する内容に限定されるものではなく、本発明の要旨を逸脱しない範囲内において種々変更を加え得ることは勿論である。
尚、本発明において、「床面」とは「床材素地表面、及び該表面にフロアポリッシュ等のコーティングが施された表面」を意味する。
また、以下で「％」は「重量％」を意味する。                            
・下塗り層（Ａ）形成用下塗り剤
本発明の下塗り層（Ａ）を形成する下塗り剤は、（１）ロウ類、（２）乳化剤、（３）水を含有するロウ類の乳化分散液（ａ１）、または、（１）ロウ類、（４）樹脂エマルジョンを含有する組成物（ａ２）である。
なお、上記ロウ類の下塗り剤中の濃度が０．１〜１０％であることが好ましく、１〜８％であることが更に好ましい。
【００１８】
（１）ロウ類
本発明の下塗り剤のうち、乳化分散液（ａ１）に用いられる上記ロウ類としては、酸価が３〜１３０で数平均分子量が４００〜２００００の酸化ポリオレフィン、キャンデリラワックス、カルナウバワックス、ライスワックス、木蝋、蜜蝋、モンタンワックスなどの天然ワックス、カプリン酸、ラウリン酸、ミリスチン酸、パルミチル酸、ステアリン酸、ベヘン酸などのカーボン数１０〜３４の高級脂肪酸、テトラデシルアルコール、セチルアルコール、オクタデシルアルコール、アラキルアルコールなどのカーボン数１４〜３０の高級アルコール、カーボン数１０〜３４の高級脂肪酸とカーボン数１４〜３０の高級アルコールのエステル、脂肪酸アミドからなる群から選ばれる一種以上が好適に用いられる。
なかでも、酸化ポリオレフィンとしては、酸価１０〜１３０、数平均分子量５００〜４０００のものが、高級脂肪酸としては、ラウリン酸、ミリスチン酸、パルミチル酸、ステアリン酸、ベヘン酸が、高級アルコールとしては、セチルアルコール、オクタデシルアルコール、アラキルアルコールがさらに好ましい。
一方、本発明の下塗り剤のうち、組成物（ａ２）に用いられる上記ロウ類としては、酸価０で数平均分子量が３００〜５０００のパラフィン、ポリエチレン、ポリプロピレン等が好適に用いられる。
なかでも、数平均分子量４００〜１０００のパラフィン、ポリエチレンがさらに好ましい。
【００１９】
（２）乳化剤
乳化剤の例としては、ポリオキシエチレンアルキルエーテル、ポリオキシエチレン脂肪酸エステル、ポリオキシエチレンソルビタン脂肪酸エステル、ソルビタン脂肪酸エステル、ポリオキシエチレンソルビトール脂肪酸エステル、グリセリン脂肪酸エステルなどの非イオン界面活性剤、アルキル硫酸塩、ポリオキシエチレンアルキルエ−テル硫酸エステル塩、アルキルベンゼンスルフォン酸塩、脂肪酸塩などの陰イオン界面活性剤を使用することができる。上記乳化剤の下塗り剤中の濃度は０．１〜５％、好ましくは０．５〜３％である。
【００２０】
（４）樹脂エマルジョン
樹脂エマルジョンの例としては、エチレン−酢酸ビニル共重合体系エマルジョン、アクリル系エマルジョン、ウレタン系エマルジョン、スチレン−ブタジエン共重合系エマルジョン、天然ゴム系エマルジョン、シリコーン系エマルジョン等を使用することができる。なかでも、エチレン−酢酸ビニル共重合体系エマルジョン、アクリル系エマルジョン、ウレタン系エマルジョンが好適であり、これらのなかでもＭＦＴ（最低造膜温度）が０℃以下の柔軟な皮膜を与えるものがさらに好ましい。
なお、上記樹脂エマルジョンの樹脂濃度が１０〜７０％であることが好ましく、３０〜６５％であることが更に好ましい。
【００２１】
・上塗り層（Ｂ）形成用水性フロアポリッシュ組成物
本発明の上塗り層（Ｂ）を形成する水性フロアポリッシュ組成物は、従来公知の水性フロアポリッシュ組成物の中で、ウレタン系樹脂、アクリル・ウレタン系樹脂、シリル化ウレタン系樹脂（すなわち、架橋性珪素含有基を有するウレタン系樹脂）を使用することができるが、なかでもウレタン系樹脂を主成分とするものが好ましい。
また、上記ウレタン系樹脂を主成分とする水性フロアポリッシュ組成物は、（１）ウレタン系樹脂エマルジョン、（２）レベリング剤、（３）成膜助剤、（４）架橋剤を含有することが好ましい。
【００２２】
（１）ウレタン系樹脂エマルジョン
本発明の上塗り剤に用いるウレタン系樹脂エマルジョンはポリエステルジオール、ポリエーテルジオール、ポリカーボネートジオール、グリコールならびにジアミンを含めたジオール成分と芳香族系ジイソシアネートや脂肪族・脂環族系ジイソシアネートのジイソシアネート成分のウレタン化反応により合成し、親水基の導入により自己乳化させてエマルジョン化して製造したもの、または、乳化剤により強制乳化してエマルジョン化して製造したものを使用することができる。  上記上塗り剤中のウレタン系樹脂濃度は１０〜３５％、好ましくは１５〜２５％である。
【００２３】
（２）レベリング剤
平滑な皮膜を形成するためのレベリング剤の例としては、ヘキシルグリコール、オクチルグリコール、２−エチルヘキシルグリコール、デシルグリコール、ラウリルグリコール、ドデシルグリコールなどのグリコール類、ヘキシルジグリコール、オクチルジグリコール、２−エチルヘキシルジグリコール、デシルジグリコール、ドデシルジグリコールなどのジグリコール類、Ｎ−オクチル−２−ピロリドン、Ｎ−デシル−２−ピロリドン、Ｎ−ドデシル−２−ピロリドンなどのＮ−アルキル−２−ピロリドン類、トリブトキシエチルフォスフェート、ロジン変性アルキッド樹脂塩、スチレンマレイン酸塩などを使用することができる。上記レベリング剤の上記上塗り剤中の濃度は０．１〜１０％、好ましくは０．５〜５％である。
【００２４】
（３）成膜助剤
成膜助剤の例としては、ベンジルアルコール、３−メトキシ３−メチルブタノールなどのアルコール類、ジエチレングリコールメチルエーテル、ジエチレングリコールジメチルエーテル、ジエチレングリコールエチルエーテル、ジエチレングリコールプロピルエーテル、プロピレングリコール、ジプロピレングリコールメチルエーテル、ブチレングリコール、ヘキシレングリコールなどのグリコール類、Ｎ−メチル−２−ピロリドンなどを使用することができる。上記成膜助剤の上記上塗り剤中の濃度は２〜１５％、好ましくは５〜１０％である。
【００２５】
（４）架橋剤
架橋剤の例としては、炭酸亜鉛アンモニア、炭酸カルシウムエチレンジアミン−アンモニア、グリシン亜鉛アンモニア、アラニン亜鉛アンモニア、アクリル酸亜鉛エチレンジアミンなどの多価金属錯体化合物、日清紡社製  商品名「カルボジライト」等のカルボジイミド基含有化合物が使用することができる。上記架橋剤の上記上塗り剤中の濃度はウレタン系樹脂の酸価に対して０．０５〜０．９化学等量である。
・仕上げ層（Ｃ）
本発明の仕上げ層（Ｃ）は、従来公知の水性フロアポリッシュ組成物を使用できるが、中でもアクリル系樹脂を主成分とするものが好ましい。
【００２６】
また、上記アクリル系樹脂を主成分とする水性フロアポリッシュ組成物は、（１）アクリル系樹脂エマルジョン、（２）レベリング剤、（３）成膜助剤、（４）架橋剤、（５）ワックスエマルジョンを含有することが好ましい。
また、仕上げ層（Ｃ）は、抗菌性、耐薬品性、耐アルコール性、帯電防止性、防滑性、防虫忌避性能等の機能性を付加したものであってもよく、着色料や顔料等を含むものであってもよい。
・プライマー層（Ｄ）
本発明のプライマー層（Ｄ）は、従来公知の水性、油性塗料及び水性フロアポリッシュを使用できる。
以下、本発明の実施の形態について、実施例に基づき説明する。
【実施例】
【００２７】
［下塗り層（Ａ）］（下塗り剤１〜１１：実施例、下塗り剤１２〜１６：比較例）
・下塗り剤１・・・酸化ポリオレフィン（イーストマンコダック社製「エポレンＥ−１０」酸価１５、数平均分子量１７００）
１００ｍｌのステンレスビーカーに「エポレンＥ−１０」、ポリオキシエチレンオレイルエーテル（Ｅ．Ｏ．＝１４）を入れて１１０℃で溶融した後、少量の水に溶解した精製苛性カリを加える。続いて、撹拌を行いながら溶融物を９５〜９８℃の水に徐々に加える。加え終わったら室温まで冷却して乳化分散液を得る。各成分の使用量（質量部）は下記の通りである。
エポレンＥ−１０                            ５０
ポリオキシエチレンオレイルエーテル          １５
精製苛性カリ                                  １
水                                        ９３４
──────────────────────────
合計                                    １０００
【００２８】
・下塗り剤２・・・酸化ポリオレフィン（ベーカー・ペトロライト社製「セラマー６７」酸価４８、数平均分子量６５５）
２００ｍｌのステンレスビーカーに「セラマー６７」、ポリオキシエチレンラウリルエーテル（Ｅ．Ｏ．＝８）、炭化水素系溶剤（エクソン・モ−ビル社製「エクソールＤ４０」）を入れて１１０℃で溶融した後、少量の水に溶解した精製苛性カリを加える。続いて
、撹拌を行いながら溶融物を９５〜９８℃の水に徐々に加える。加え終わったら室温まで冷却して乳化分散液を得る。各成分の使用量（質量部）は下記の通りである。
セラマー６７                                ５０
ポリオキシエチレンラウリルエーテル          １０
エクソールＤ４０                            ４０
精製苛性カリ                                  １
水                                        ８９９
──────────────────────────
合計                                    １０００
【００２９】
・下塗り剤３・・・酸化ポリオレフィン（ハネウエル社製「Ａ−Ｃ５８０」酸価７５、数平均分子量７００）
２００ｍｌのステンレスビーカーに「Ａ−Ｃ５８０」、ポリオキシエチレンラウリルエーテル（Ｅ．Ｏ．＝１０）、炭化水素系溶剤（エクソン・モ−ビル社製「エクソールＤ４０」）を入れて１１０℃で溶融した後、モルホリンを加える。  続いて、撹拌を行いながら溶融物を９５〜９８℃の水に徐々に加える。加え終わったら室温まで冷却して乳化分散液を得る。各成分の使用量（質量部）は下記の通りである。
Ａ−Ｃ５８０                                ８０
ポリオキシエチレンラウリルエーテル          １０
エクソールＤ４０                            ３５
モルホリン                                    ８
水                                        ８６７
──────────────────────────
合計                                    １０００
【００３０】
・下塗り剤４・・・酸化ポリオレフィン（ハネウエル社製「Ａ−Ｃ５１２０」酸価１２０、数平均分子量７００）
２００ｍｌのステンレスビーカーに「Ａ−Ｃ５１２０」、ポリオキシエチレンラウリルエーテル（Ｅ．Ｏ．＝１０）、炭化水素系溶剤（エクソン・モ−ビル社製「エクソールＤ４０」）を入れて１１０℃で溶融した後、モルホリンを加える。続いて、撹拌を行いながら溶融物を９５〜９８℃の水に徐々に加える。加え終わったら室温まで冷却して乳化分散液を得る。各成分の使用量（質量部）は下記の通りである。
Ａ−Ｃ５１２０                              ８０
ポリオキシエチレンラウリルエーテル          １０
エクソールＤ４０                            ３５
モルホリン                                    ８
水                                        ８６７
────────────────────────────
合計                                    １０００
【００３１】
・下塗り剤５・・・カルナバワックス（天然ワックス）
２００ｍｌのステンレスビーカーにカルナバワックス、ポリオキシエチレンラウリルエーテル（Ｅ．Ｏ．＝８）、炭化水素系溶剤（出光興産社製「スーパーゾルＬＡ２５」）を入れて１１０℃で溶融した後、モノエタノールアミンを加える。続いて、撹拌を行いながら溶融物を９５〜９８℃の水に徐々に加える。加え終わつたら室温まで冷却して乳化分散液を得る。各成分の使用量（質量部）は下記の通りである。
カルナバワックス                            ５０
ポリオキシエチレンラウリルエーテル          １５
スーパーゾルＬＡ２５                        ４０
モノエタノールアミン                          ３
水                                        ８９２
──────────────────────────
合計                                    １０００
【００３２】
・下塗り剤６・・・ステアリン酸（高級脂肪酸）
１００ｍｌのステンレスビーカーにステアリン酸、ポリオキシエチレンソルビタンステアレートを入れて１１０℃で溶融した後、少量の水に溶解した精製苛性カリを加える。続いて、撹拌を行いながら溶融物を９５〜９８℃の水に徐々に加える。加え終わったら室温まで冷却して乳化分散液を得る。各成分の使用量（質量部）は下記の通りである。
ステアリン酸                                ５０
ポリオキシエチレンソルビタンステアレート    １０
精製苛性カリ                                  ２
水                                        ９３８
──────────────────────────
合計                                    １０００
【００３３】
・下塗り剤７・・・オクタデシルアルコール（高級アルコール）
２００ｍｌのステンレスビーカーにオクタデシルアルコール、ステアリン酸ソルビタン、ポリオキシエチレンソルビタンステアレート、「スーパーゾルＬＡ２５」を入れて１１０℃で溶融した後、撹拌を行いながら溶融物を９５〜９８℃の水に徐々に加える。加え終わったら室温まで冷却して乳化分散液を得る。各成分の使用量（質量部）は下記の通りである。
オクタデシルアルコール                      ５０
スーパーゾルＬ  Ａ２５                      ４０
ステアリン酸ソルビタン                      ５
ポリオキシエチレンソルビタンステアレート    １０
水                                        ８９５
──────────────────────────
合計                                    １０００
【００３４】
・下塗り剤８・・・ステアリン酸ステアリル（エステル）
２００ｍｌのステンレスビーカーにステアリン酸ステアリル、ステアリン酸ソルビタン、ポリオキシエチレンソルビタンステアレート、「スーパーゾルＬＡ２５」を入れて１１０℃で溶融した後、撹拌を行いながら溶融物を９５〜９８℃の水に徐々に加える。加え終わったら室温まで冷却して乳化分散液を得る。各成分の使用量（質量部）は下記の通りである。
ステアリン酸ステアリル                      ５０
スーパーゾルＬＡ２５                        ４０
ステアリン酸ソルビタン                        ５
ポリオキシエチレンソルビタンステアレート    １０
水                                        ８９５
──────────────────────────
合計                                    １０００
【００３５】
・下塗り剤９・・・酸化０である固形パラフィンとエチレン−酢酸ビニル樹脂エマルジョン（固形パラフィン＋エチレン−酢酸ビニル）からなる組成
２００ｍｌのステンレスビーカーに１２０°Ｆパラフィン、「エクソールＤ４０」、ポリオキシエチレンソルビタンステアレート、ステアリン酸ソルビタンを入れて１１０℃で溶融した後、撹拌を行いながら溶融物を９５〜９８℃の水に徐々に加える。加え終わったら室温まで冷却して１２０°Ｆパラフィン乳化分散液を得る。各成分の使用量（質量部）
は下記の通りである。
１２０°Ｆパラフィン                        ５０
エクソールＤ４０                            ４０
ポリオキシエチレンソルビタンステアレート      ９
ステアリン酸ソルビタン                        ４
水                                        ８９７
──────────────────────────
合計                                    １０００
【００３６】
上記１２０Ｆパラフィン乳化分散液をビーカーに取り、エチレン−酢酸ビニル系樹脂エマルジョン（住友化学工業社製「スミカフレックス４００」固形分６５％）、２−エチルヘキシルジグリコール、湿潤剤（セイミケミカル社製「サーフロンＳ−１１１Ｎ」を加えてパラフィンとエチレン−酢酸ビニル系樹脂エマルジョンからなる組成物を得る。各成分の使用量は（質量部）は下記の通りである。      
１２０°Ｆパラフィン乳化分散液                  ９００
エチレン−酢酸ビニル系樹脂エマルジョン          ４０
２−エチルヘキシルジグリコール                    ２
湿潤剤                                            ０．５
水                                              ５７．５
────────────────────────────────
合計                                        １０００
【００３７】
・下塗り剤１０・・・酸化０であるポリエチレンとアクリル系樹脂エマルジョン（ポリエチレン＋アクリル系樹脂）からなる組成
２００ｍｌのステンレスビーカーにポリエチレン（ペトロライト社製「ＰＯＬＹＷＡＸ５００」）、ポリオキシエチレンソルビタンステアレート、ステアリン酸ソルビタン、「エクソールＤ４０」を入れて１１０℃で溶融した後、撹拌を行いながら溶融物を９５〜９８℃の水に徐々に加える。加え終わったら室温まで冷却してポリエチレン乳化分散液を得る。各成分の使用量（質量部）は下記の通りである。
ポリエチレン                                ５０
エクソールＤ４０                            ４０
ポリオキシエチレンソルビタンステアレート    １５
ステアリン酸ソルビタン                        ７
水                                        ８８８
──────────────────────────
合計                                    １０００
【００３８】
上記ポリエチレン乳化分散液をビーカーに取り、下記アクリル系樹脂エマルジョン、２−エチルヘキシルジグリコール、湿潤剤（セイミケミカル社製「サーフロンＳ−１１１Ｎ」を加えて得る。各成分の使用量は（質量部）は下記の通りである。
ポリエチレン乳化分散液                        ９００
アクリル系樹脂エマルジョン                      ４０
２−エチルヘキシルジグリコール                    ２
湿潤剤                                            ０．５
水                                              ５７．５
────────────────────────────────
合計                                        １０００
【００３９】
アクリル系樹脂エマルジョンの作成
コンデンサー及び撹拌装置付きフラスコを温度制御できる湯煎中に浸し、その中に水３
８０重量部、アニオン型界面活性剤（アルキルジフェニルエーテルジスルフォン酸ナトリウム、有効成分３０％）、２０重量部、ノニオン型界面活性剤（ポリオキシエチレンノニルフェニルエーテル、ＨＬＢ＝１８．０）２０重量部を仕込み溶解する。この後フラスコ内の温度を７５℃に上昇させ、これにアクリル酸ブチルエステル３１０重量部、メタクリル酸メチルエステル２６０重量部、アクリル酸１０重量部とγ−メタクリロキシプロピルメトキシシラン１重量部との混合物を、過硫酸アンモニウム１０％水溶液１１重量部とともに３時間かけて滴下し、エマルジョン重合して得た。このエマルジョンは、固形分５９．８％、ｐＨが３．８、粘度が１２５０ｍＰａ・ｓの物性を有していた。
【００４０】
・下塗り剤１１・・・酸化０である固形パラフィンとウレタン系樹脂エマルジョン（固形パラフィン＋ウレタン系樹脂）からなる組成
下塗り剤９の１２０°Ｆパラフィン乳化分散液をビーカーに取り、ウレタン系樹脂エマルジョン（ＡＤＥＫＡ社製「アデカボンタイターＨＵＸ−８２２」固形分４０％）、２−エチルヘキシルジグリコール、湿潤剤（セイミケミカル社製「サーフロンＳ−１１１Ｎ」を加えて得る。各成分の使用量は（質量部）は下記の通りである。
下塗り剤８の１２０°Ｆパラフィン乳化分散液    ９００
ウレタン系樹脂エマルジョン                      ７０
２−エチルヘキシルジグリコール                    ２
湿潤剤                                            ０．５
水                                              ２７．５
────────────────────────────────
合計                                        １０００
【００４１】
・下塗り剤１２・・・流動パラフィン
１０００ｍｌのステンレスビーカーに流動パラフィン、ポリオキシエチレンソルビタンステアレート、ステアリン酸ソルビタン、「エクソールＤ４０」を入れて１１０℃で溶融した後、撹拌を行いながら溶融物を９５〜９８℃の水に徐々に加える。加え終わったら室温まで冷却して乳化分散液を得る。各成分の使用量（質量部）は下記の通りである。
流動パラフィン                              ５０
エクソールＤ４０                            ４０
ポリオキシエチレンソルビタンステアレート      ９
ステアリン酸ソルビタン                        ４
水                                        ８９７
──────────────────────────
合計                                    １０００
【００４２】
・下塗り剤１３・・・１２０°Ｆパラフィン（固形パラフィン）
下塗り剤９の１２０°Ｆパラフィン乳化分散液を用いる。
・下塗り剤１４・・・ポリエチレン（ペトロライト社製「ＰＯＬＹＷＡＸ５００」酸価０、数平均分子量５００）
下塗り剤１０のポリエチレン乳化分散液を用いる。
・下塗り剤１５・・・ポリプロピレン（三洋化成工業社製「ビスコール６６０−Ｐ」酸化０、数平均分子量３０００）
２００ｍｌのステンレスビーカーにポリプロピレン、オレイン酸、「エクソールＤ４０」を入れて１１０℃で溶融した後、モノエタノールアミンを加え撹拌を行いながら溶融物を９５〜９８℃の水に徐々に加える。加え終わったら室温まで冷却して乳化分散液を得る。各成分の使用量（質量部）は下記の通りである。
ポリプロピレン                              ５０
エクソールＤ４０                            ４０
オレイン酸                                  １５
モノエタノールアミン                          ５
水                                        ８８８
──────────────────────────
合計                                    １０００
【００４３】
・下塗り剤１６・・・酸化ポリオレフィン（ハネウエル社製「Ａ−Ｃ５１８０」酸価１８０、数平均分子量７００）２００ｍｌのステンレスビーカーに「Ａ−Ｃ５１８０」、ポリオキシエチレンラウリルエーテル（Ｅ．Ｏ．＝１０）、炭化水素系溶剤（エクソン・モ−ビル社製「エクソールＤ４０」）を入れて１１０℃で溶融した後、モルホリンを加える。続いて、撹拌を行いながら溶融物を９５〜９８℃の水に徐々に加える。加え終わったら室温まで冷却して乳化分散液を得る。各成分の使用量（質量部）は下記の通りである。
Ａ−Ｃ５１８０                              ８０
ポリオキシエチレンラウリルエーテル          １０
エクソールＤ４０                            ３５
モルホリン                                    ８
水                                        ８６７
────────────────────────────
合計                                    １０００
【００４４】
［上塗り層（Ｂ）］（上塗り剤１〜３）
・上塗り剤１・・・ポリウレタン系樹脂エマルジョン組成
ウレタン系樹脂エマルジョン（注１              ６００
２−エチルヘキシルジグリコール                  １０
ジエチレングリコールモノメチルエーテル          ７０
５％亜鉛溶液（注２                              ２０
湿潤剤（注３                                      ０．３
防腐剤（注４                                      ０．５
消泡剤（注５                                      ０．２
水                                            ２９９
──────────────────────────────
合計                                        １０００
（注１  ユサ・テクニカ・ジャパン社製「ミケポリマ−Ｍ」固形分３５％
（注２  酸化亜鉛を炭酸アンモニウムとアンモニア水で溶解した液
（注３  セイミケミカル社製「サーフロンＳ−１１１Ｎ」
（注４  タイショーテクノス社製「ビオサイド２１００Ａ」
（注５  ダウコーニング社製「ＦＳアンチフォーム９０」
【００４５】
・上塗り剤２・・・アクリルウレタン系エマルジョン組成
アクリル系樹脂エマルジョン（注６          ３００
ウレタン系樹脂エマルジョン（注１          ３００
２一工チルヘキシルジグリコール              ２０
ジエチレングリコールエチルエーテル          ８０
ワックスエマルション（注７                  ６０
湿潤剤（注３                                  ０．３
防腐剤（注４                                  ０．５
消泡剤（注５                                  ０．２
水                                        ２３９
────────────────────────────
合計                                    １０００
（注６  ローム＆ハース社製「プライマルＢ−９２４」固形分３８％
（注７  東邦化学工業社製「ハイテックＥ−４ＢＳ」固形分４０％
【００４６】
・上塗り剤３・・・ポリウレタン系エマルジョン組成
ウレタン系樹脂エマルジョン（注８              ５５０
ＴＢＥＰ（注９                                  １０
ジエチレングリコールモノメチルエーテル          ３０
ワックスエマルション（注７                      ５０
５％亜鉛溶液                                    １０
湿潤剤（注３                                      ０．３
防腐剤（注４                                      ０．５
消泡剤（注５                                      ０．２
水                                            ２９９
────────────────────────────
合計                                        １０００
（注８  ＡＤＥＫＡ社製「アデカボンタイターＨＵＸ−８２２」固形分４０％  （注９
トリブトキシエチルホスフェイト
【００４７】
［仕上げ上層（Ｃ）］（仕上げ剤１〜２）
・仕上げ剤１・・・アクリル系樹脂エマルジョン組成
スチレン−アクリル系樹脂エマルジョン（注１０    ４５０
ＴＢＥＰ                                          ３０
ジエチレングリコールモノメチルエーテル            ８５
ワックスエマルション（注７                        ９０
固形分１５％スチレン−マレイン酸樹脂溶液          １０
湿潤剤（注３                                      ０．３
防腐剤（注４                                      ０．５
消泡剤（注５                                      ０．２
水                                              ２９９
────────────────────────────
合計                                          １０００
（注１０  ロームアンドハース社製「プライマルＨＰＤＲ」固形分３８％
・仕上げ剤２・・・商品名「クリスタル響」（コニシ株式会社製、水性アクリルポリマータイプ  不揮発分２３％）
［プライマー（Ｄ）］（プライマーＡ〜Ｂ）
・プライマーＡ・・・商品名「バンテージＹ−２」（コニシ株式会社製、水性アクリルポリマータイプ  不揮発分２５％）
・プライマーＢ・・・商品名「イソラッカーつやあり」（ＡＢＣ商会株式会社製、２液型ポリウレタン系塗料  ラッカーシンナーで不揮発分を２０％に調整）
【００４８】
［実施例，参考実施例１〜４４］、［及び比較例１〜１８］
評価床材としてＪＩＳＡ５７０５に定められた規格のコンポジションビニル床タイル（株式会社タジマ製、商品名「ＰタイルＰ−１」）、ＪＩＳＡ５７０７に定められた規格のビニル床シート（ロンシール工業株式会社製、商品名「ロンリウムＮｏ．１５９」）、及びＪＡＳに定められた規格の複合１種フローリング（東洋テックス株式会社製、商品名「セブンブラウン７１２」）を用いた。
この床材の表面に、表１〜６に記載のプライマー／下塗り剤／上塗り剤／仕上げ剤を塗布した。
【００４９】
プライマーの塗布方法はフロアポリッシュ試験方法の塗布方法に準じた。すなわち、床材表面にガーゼで塗布量１０±２ｍｌ／ｍ2 になるように塗布し、１時問乾燥してプライ
マー層を形成した。下塗り剤の塗布方法は、床面及びプライマー層の上にガーゼで塗布量１０±２ｍｌ／ｍ2 になるように塗布し、１時問乾燥して下塗り層を形成した。上塗り剤の塗布は、ガ−ゼで塗布量１５±２ｍｌ／ｍ2 になるように塗布して１時間乾燥した。乾燥後、再度上塗り剤をガーゼで塗布量１５±２ｍｌ／ｍ2 になるように塗布して１時間乾燥した。この操作を繰り返して６回塗布まで行い、２４時間乾燥させた。さらに、仕上げ剤の塗布は、ガーゼで塗布量１０±２ｍｌ／ｍ2 になるように塗布し、１時問乾燥して仕上げ層を形成し、可はく離床コーティングを形成した試験片を作成した。この試験片について以下の試験を行い、表１〜６に示される結果を得た。
【００５０】
〈評価項目および評価方法〉
・密着性
床材は、歩行により靴底のゴムで擦られすり傷がつく、歩行に耐える密着性があるかをＪＩＳＫ３９２０の１６．耐ヒールマーク性に規定するヒールマーク試験器で評価した。試験片をヒールマーク試験機の所定位置に確実に取り付けた。試験ドラム内に標準ゴムブロック６個を入れ、毎分５０回転で５分間回転させた。その後、逆方向に５分間回転させ、合計１０分間回転を与えた。試験片をヒールマーク試験機から取り出し、起毛した綿布（フランネル）で表面を軽くなで、表面に付着したごみ、ほこりなどを除去し、皮膜の破れ及び浮きを評価した。
尚、耐ヒールマーク試験器とは六角柱状の試験ドラムの各面に試験片が保持でき、試験ドラムに回転軸が固定されており、電動機によって、この回転軸が毎分５０回転の速度で回転できるものである。標準ゴムブロックとはＪＩＳＳ５０５０の６．２（表底及びかかと用材料）に規定するゴム製かかとの材質に適合するカーボンブラック配合の黒色ゴムを用い、５０×５０×５０ｍｍの立方体で質量１７０〜１８０ｇのものである。
（評価）      皮膜の破れ、浮きが全くない              ：◎
皮膜の破れはないが、わずかに浮きがある  ：○
皮膜の破れはないが、浮きがある          ：△
皮膜の破れがある。                      ：×
【００５１】
・耐ヒールマーク性
床材には、歩行によってすり傷が付き、靴底の黒色ゴムが付着する。黒色ゴムの付着に対する抵抗性を耐ヒールマーク性という。評価方法はフロアポリッシュ試験方法ＪＩＳＫ３９２０に準じた。すなわち、上記密着性の試験に使用した試験片に付着した黒色ゴムの付着度合いを目視で評価した。
（評価）      黒色ゴムが付かない      ：◎
黒色ゴムが少し付く      ：○
黒色ゴムが付く          ：△
黒色ゴムが著しく付く    ：×
【００５２】
・はく離性
フロアポリッシュ皮膜（上塗り層（Ｂ））をシート状にしてはく離するときの剥がし易さを評価する方法は図１で示す次の方法でおこなった。試験片（床材）の角からヘラと手で少しずつ剥がして試験片の半分まで皮膜を剥がす。剥がした皮膜の床材面に市販のガムテープを半分貼り付け、床材幅の棒をガムテープで巻き、ガムテープの半分を皮膜の表面側に貼り付ける。棒の中間部下にバネ秤りのフックを掛けるための穴を開け、バネ秤りのフックを掛け、約１０ｍｍ／秒のスピードで床材に対して垂直方向へ引っ張った。皮膜が剥がれる最大の力を測定した。なお、試験に供した皮膜の幅は２２５ｍｍであった。
（評価）          ０〜１０Ｎ／２２５ｍｍ    ：◎
１０〜２０Ｎ／２２５ｍｍ    ：○
２０〜３０Ｎ／２２５ｍｍ    ：△
３０Ｎ／２２５ｍｍ以上      ：×
【００５３】
【表１】
0004397386.tif 000002
【００５４】
【表２】
0004397386.tif 000003
【００５５】
【表３】
0004397386.tif 000004
【００５６】
【表４】
0004397386.tif 000005
【００５７】
【表５】
0004397386.tif 000006
【００５８】
【表６】
0004397386.tif 000007
【００５９】
【表７】
0004397386.tif 000008
【００６０】
【表８】
0004397386.tif 000009
【００６１】
【表９】
0004397386.tif 000010
【産業上の利用可能性】
【００６２】
本発明の可はく離性床コーティング並びにその形成方法によれば、フロアポリッシュコーティング層をシート状にして手で簡単にはく離ができるため、従来のはく離洗浄作業に比べて省力化と作業時間の短縮が図れる。また、はく離剤を使用しないため、はく離作業中、転倒事故を起こすことがなく、作業の安全が図れる。また、作業環境の悪化及び建材に対する悪影響を起こすことがなく安心して使用できる。さらに、フロアポリッシュはく離洗浄廃水処理の手間を省き、環境保護に繋がる。
【図面の簡単な説明】
【００６３】
【図１】はく離試験の概要を説明する図である。
【図１】
0004397386.tif 000011